Brevet FR3074072A1 (20190531)

REVENDICATIONS1. Procédé pour former un lingot d'alliage d'aluminium (1) dans une lingotière (2), la lingotière définissant un parallélépipède, de telle sorte que le lingot formé s'étend parallèlement à un axe longitudinal (Y), selon une largeur (W) et parallèlement à un axe transversal (X), selon une épaisseur (T), l'épaisseur étant inférieure à la largeur, le lingot définissant un plan médian (M) s'étendant selon la mi-épaisseur (T/2), parallèlement à l'axe longitudinal (Y), le procédé comportant les étapes suivantes : préparation de l'alliage d'aluminium liquide ; - coulée de l'alliage d'aluminium liquide dans la lingotière, selon un axe vertical (Z), l'alliage étant refroidi, au cours de la coulée, par un ruissellement d'un liquide refroidisseur (3), de façon à former un alliage solide (1s), s'étendant autour d'un alliage liquide (le), dit marais, l'alliage solide formant un front (10) à l'interface avec le marais (le), le front étant incliné selon un angle d'inclinaison (a), par rapport à l'axe vertical, l'angle d'inclinaison du front variant selon l'axe transversal (X); - déplacement de l'alliage solide (1s), selon l'axe vertical (Z), selon une vitesse de coulée (V); - au cours de la coulée, application d'un champ magnétique glissant dont l'amplitude est variée périodiquement selon une fréquence (f), le champ magnétique étant généré par au moins un générateur de champ magnétique disposé à la périphérie de la lingotière, de façon à appliquer une force de Lorentz (F) en différents points du marais, la force de Lorentz moyenne (P), durant une période (P) du champ magnétique, étant inclinée par rapport à l'axe vertical (Z) selon un angle d'inclinaison (e), dit angle d'inclinaison de la force de Lorentz, ce dernier variant selon l'axe transversal ; - le champ magnétique glissant se propageant selon un axe de propagation parallèle à l'axe vertical; - le marais comportant une zone médiane, s'étendant symétriquement de part et d'autre du plan médian (M), dont l'épaisseur (T) correspond à une demi-épaisseur du lingot ; le procédé étant caractérisé en ce que : - la fréquence (f) est inférieure à 5 Hz; - et en ce que la vitesse de coulée (V) et la fréquence (f) sont adaptées de telle sorte que dans toute la zone médiane du marais, à l'interface entre l'alliage liquide et l'alliage 19 solide, au niveau du front (10), l'angle d'inclinaison (13) de la force est strictement inférieur à l'angle d'inclinaison (a) du front ; de telle sorte que dans la zone médiane, la force de Lorentz (F) agit sur l'alliage liquide (1e), au niveau de l'interface, en le plaquant contre le front (10). 5\n<CLM>\1\tProcédé selon la revendication 1, dans lequel l'angle d'inclinaison (13) de la force de Lorentz moyenne est inférieur, d'au moins 40, à l'angle d'inclinaison (a) du front, de telle sorte que la force de Lorentz moyenne (P) est plus inclinée que le front (10).\n<CLM>\1\tProcédé selon l'une quelconque des revendications précédentes, dans lequel la fréquence (f) est inférieure à 2 Hz ou inférieure à 1 Hz. 10\n<CLM>\1\tProcédé selon l'une quelconque des revendications précédentes, dans lequel la vitesse de coulée (V) est inférieure à 45 mm/minute.\n<CLM>\1\tProcédé selon l'une quelconque des revendications précédentes, dans lequel la vitesse de coulée (V) et la fréquence (f) sont adaptées de telle sorte que dans la zone médiane du marais, dans une couche d'interface entre l'alliage liquide (1g) et le front (10), l'angle d'inclinaison de la 15 force de Lorentz (13) est strictement inférieur à l'angle d'inclinaison (a) du front, la couche d'interface présentant une épaisseur, selon une direction perpendiculaire au front, est inférieure à 2 cm.\n<CLM>\1\tProcédé selon l'une quelconque des revendications précédentes, dans lequel la valeur moyenne de force de Lorentz (P) est constante durant plusieurs périodes successives. 20 7 Procédé selon l'une quelconque des revendications précédentes, dans lequel l'alliage d'aluminium est choisi parmi les alliages de type 2XXX, 6XXX ou 7XXX.\n<CLM>\1\tProcédé selon l'une quelconque des revendications précédentes, dans lequel l'épaisseur de la coulée est supérieure à 300 mm.\n<CLM>\1\tProcédé selon l'une quelconque des revendications précédentes, comportant, préalablement 25 à la coulée, une modélisation de la force de Lorentz (F) s'appliquant en au moins un point du front (10), de manière à définir, compte tenu de l'épaisseur (T) de la lingotière, une valeur de fréquence (f) et/ou une valeur de vitesse de coulée (V) permettant l'obtention d'une force de Lorentz moyenne (P), dont l'angle d'inclinaison (p) par rapport à la verticale, est inférieur à l'angle, au dit point, formé par le front (10) par rapport à la verticale. 20\n<CLM>\1\tProcédé selon la revendication 9, dans lequel la modélisation définit une valeur de fréquence et/ou une valeur de vitesse de coulée permettant l'obtention d'une force de Lorentz moyenne (F') dont l'angle d'inclinaison ([3), par rapport à la verticale, est inférieur de ir à l'angle d'inclinaison (cc) formé par le front (10) par rapport à la verticale. 5\n<CLM>\1\tLingot en alliage d'aluminium, obtenu par un procédé objet de l'une quelconque des revendications 1 à 10.